(57)【要約】【課題】  エネルギーが５×１０６Ｊ／ｍ３以上のレーザー光を照射することにより行われる粉末焼結造形法における原料樹脂粉体として有用であり、耐衝撃性、低吸湿性等のスチレン系樹脂の特質を維持しつつ、密度が高く、外観に優れた造形物を与えるものを提供する。【解決手段】  ゴム質重合体（ａ）の存在下に、（メタ）アクリル酸エステル化合物を含むビニル系単量体（ｂ）を重合して得られるゴム強化ビニル系樹脂（Ａ）からなり、５０％粒子径が１０〜２００μｍのレーザー焼結性粉体であって、エネルギーが５×１０６Ｊ／ｍ３以上のレーザー光を照射することによりレーザー焼結性を示すことを特徴とするレーザー焼結性粉体。この粉体は、厚さ１００μｍの成形品とした時の波長１０．６μｍのレーザー光の吸光度が０．５〜２であることが好ましい。【選択図】なし【特許請求の範囲】
【請求項１】
ゴム質重合体（ａ）の存在下に、（メタ）アクリル酸エステル化合物を含むビニル系単量体（ｂ）を重合して得られるゴム強化ビニル系樹脂（Ａ）からなり、５０％粒子径が１０〜２００μｍのレーザー焼結性粉体であって、５×１０６Ｊ／ｍ３以上のエネルギーのレーザー光を照射することによりレーザー焼結性を示すことを特徴とするレーザー焼結性粉体。
【請求項２】
上記ゴム質重合体（ａ）の含有量が、上記ゴム強化ビニル系樹脂（Ａ）を１００質量部として、１〜４０質量部である請求項１に記載のレーザー焼結性粉体。
【請求項３】
上記（メタ）アクリル酸エステル化合物の含有量が、上記ビニル系単量体（ｂ）を１００質量％として、５０〜９８質量％である請求項１または２に記載のレーザー焼結性粉体。
【請求項４】
上記ビニル系単量体（ｂ）が、芳香族ビニル化合物を含有する請求項３に記載のレーザー焼結性粉体。
【請求項５】
上記ビニル系単量体（ｂ）が、シアン化ビニル化合物を含有する請求項４に記載のレーザー焼結性粉体。
【請求項６】
厚さ１００μｍの成形品とした時の波長１０．６μｍのレーザー光の吸光度が０．５〜２である請求項１〜５のいずれか一項に記載のレーザー焼結性粉体。
【請求項７】
請求項１〜６のいずれか一項に記載のレーザー焼結性粉体をレーザー焼結してなる造形物。
【請求項８】
密度が０．７〜１．２ｇ／ｃｍ３である請求項７に記載の造形物。
【請求項９】
ゴム質重合体（ａ）の存在下に、（メタ）アクリル酸エステル化合物を含むビニル系単量体（ｂ）を重合して得られるゴム強化ビニル系樹脂（Ａ）からなり、５０％粒子径が１０〜２００μｍのレーザー焼結性粉体を、エネルギーが５×１０６Ｊ／ｍ３以上のレーザー光を照射して焼結させることを特徴とする造形物の製造方法。
【請求項１０】
請求項９に記載の製造方法により得られた造形物。
【請求項１１】
密度が０．７〜１．２ｇ／ｃｍ３である請求項１０に記載の造形物。
【発明の詳細な説明】
【技術分野】
【０００１】
本発明は、粉末焼結造形法における原料粉体として有用なレーザー焼結性ゴム強化ビニル系樹脂粉体及びそれを用いて得られた造形物に関し、詳しくは、密度が高く外観が優れた造形物を提供するレーザー焼結性樹脂粉体に関する。
【背景技術】
【０００２】
近年、自動車、航空機、建造物、家電、玩具、日用雑貨用の各種工業分野における製品や部品の設計・デザイン構成をＣＡＤ、ＣＡＭ、ＣＡＥ等のコンピュータ上で行う手法が広く普及している。そして、この様なコンピュータ（ＣＡＤ）上で設計された３次元モデルを具象化した実体モデルを製作する方法は、ラピッドプロトタイピング（ＲＰ）システム、ラピッドマニュファクチャリング（ＲＭ）システム等と呼ばれている。（以下、これらを纏めて「ＲＰシステム」という）。
【０００３】
このＲＰシステムの中には、３次元造形物のＣＡＤ等のデータを変換して得られたスライスデータに基づいてレーザー光線を金属または樹脂粉体の薄層に選択的に照射することにより該粉体を選択的に溶融接着させた後、該層の上に別の金属または樹脂粉体の薄層を形成して同様の操作を繰り返すことにより順次積層して造形物を得る粉末焼結積層造形法（ＳＬＳ法）があり、このＳＬＳ法を利用した粉末焼結積層造形機も既に市販されている（例えば特許文献１及び２）。
【０００４】
ＳＬＳ法では、薄層間の内部応力を低く維持しつつ造形に要する時間を短縮するため、パートシリンダに供給された樹脂粉体の層を樹脂の軟化点Ｔｓ付近の温度（パートベッド温度）まで加熱しておき、この層にレーザー光線を選択的に照射して樹脂粉体を軟化点以上の温度（ケーキング温度Ｔｃ）まで加熱して相互に融着させることにより造形が行われる。
【０００５】
現在ＳＬＳ法で用いられている樹脂粉体の代表例は、ポリアミド樹脂である。ポリアミド樹脂は結晶性樹脂であり、その軟化点Ｔｓが融点Ｔｍに相当し、また、レーザー光線の吸収性が高いため、ポリアミド樹脂粉体はレーザー光線の照射により容易に融点Ｔｍ以上に達して流動化して融着するので、ＳＬＳ法に好適である。
しかし、ＳＬＳ法で得られた造形物は一般にポーラスな状態であり、気密性を付与するためには、真空含浸法により造形物の封止処理をする必要があった。しかも、ポリアミド樹脂は吸水性が高いため、例えば、造形物に水溶性ポリウレタンを含浸させる等の後処理が必要であった。
そこで、このような後処理を必要としないレーザー焼結性樹脂粉体が求められている。
【０００６】
他方、ＡＢＳ樹脂などのスチレン系樹脂は、吸水性が低く、耐衝撃性等の機械的強度に優れているだけでなく、塗装やメッキ等の二次加工性にも優れ、さらには、外観に優れた造形物も得られるので、ＲＰシステムの原料として魅力的である。
【０００７】
しかし、スチレン系樹脂は、非晶質樹脂で、軟化点（Ｔｓ）がガラス転移温度（Ｔｇ）に相当する。非晶性樹脂粉体をＳＬＳ法の原料樹脂として用いる場合、パートベッド温度をガラス転移温度（Ｔｇ）近くの温度に維持し、融着を生じさせるためにはレーザー光線を照射してガラス転移温度（Ｔｇ）以上まで加熱する必要がある。しかし、非晶性樹脂は、ガラス転移温度（Ｔｇ）以上における温度上昇に対する溶融粘度の低下が小さいため、レーザー光線の照射によって非晶性樹脂粉体の温度をガラス転移温度（Ｔｇ）よりも僅かに上昇させただけでは、樹脂の溶融粘度が高すぎ、樹脂粉体全体が均一に溶融するに至らず、造形物がポーラスで密度の低いものとなる傾向がある。これに対して、高出力レーザーを使用することにより、非晶性樹脂粉体の温度をガラス転移温度（Ｔｇ）よりも大幅に上昇させることも可能であるが、熱の制御が難しく、レーザーの走査領域外の粉体まで溶融固化して焼結膨らみが生じて寸法精度が悪くなったり、材料が劣化したり、また、溶融固化後の急激な冷却により造形物に内部応力が蓄積され、造形物にそりが生じる可能性がある。また、パートベッド温度を上昇させすぎると、パートシリンダに供給された樹脂粉体がブロッキングする可能性がある。
【０００８】
【特許文献１】特開平３−１８３５３０号公報
【特許文献２】特許第３４７７５７６号公報
【発明の概要】
【発明が解決しようとする課題】
【０００９】
そこで、本発明は、ゴム強化スチレン系樹脂等のゴム強化ビニル系樹脂の高い耐衝撃性、低い吸水性等の特質を維持しつつ、密度が高く、外観に優れた造形物を得ることのできる、レーザー焼結に好適な樹脂粉体を提供することを目的とする。
【課題を解決するための手段】
【００１０】
本発明者は、上記目的の下に鋭意研究した結果、特定のゴム強化ビニル系樹脂の樹脂粉体を、一定以上のエネルギーのレーザー光を照射してレーザー焼結した場合に、密度が高く、外観に優れた造形物が得られることを見出し、本発明を完成するに至った。
【００１１】
かくして、本発明によれば、ゴム質重合体（ａ）の存在下に、（メタ）アクリル酸エステル化合物を含むビニル系単量体（ｂ）を重合して得られるゴム強化ビニル系樹脂（Ａ）からなり、５０％粒子径が１０〜２００μｍのレーザー焼結性粉体であって、エネルギーが５×１０６Ｊ／ｍ３以上のレーザー光を照射することによりレーザー焼結性を示すことを特徴とするレーザー焼結性粉体が提供される。
【００１２】
また、本発明の他の局面によれば、ゴム質重合体（ａ）の存在下に、（メタ）アクリル酸エステル化合物を含むビニル系単量体（ｂ）を重合して得られるゴム強化ビニル系樹脂（Ａ）からなり、５０％粒子径が１０〜２００μｍのレーザー焼結性粉体を、エネルギーが５×１０６Ｊ／ｍ３以上のレーザー光を照射して焼結させることからなる、造形物の製造方法が提供される。
また、本発明のさらに他の局面によれば、上記レーザー焼結性粉体をレーザー焼結してなる造形物、及び、上記製造方法によって得られた造形物が提供される。
【発明の効果】
【００１３】
本発明によれば、特定のゴム強化ビニル系樹脂の樹脂粉体をレーザー焼結用の成形材料として用いることとしたので、一定以上のエネルギーのレーザー光を照射してレーザー焼結することにより、密度が高く、外観に優れた造形物が得られる。
【図面の簡単な説明】
【００１４】
【図１】図１は、実施例で使用したＳＬＳ造形装置の概略を示す斜視図である。
【発明を実施するための形態】
【００１５】
以下、本発明を詳しく説明する。尚、本明細書において、「（共）重合」とは、単独重合及び共重合を意味し、「（メタ）アクリル」とは、アクリル及び／又はメタクリルを意味し、「（メタ）アクリレート」とは、アクリレート及び／又はメタクリレートを意味する。
【００１６】
成分（Ａ）
本発明で使用する成分（Ａ）は、（メタ）アクリル酸エステル化合物を共重合成分として含有する透明性の高いゴム強化ビニル系樹脂からなり、本発明によれば、該成分（Ａ）を５０％粒子径が１０〜２００μｍの樹脂粉体とすることにより、エネルギーが５×１０６Ｊ／ｍ３以上のレーザー光を照射することにより実用的なレーザー焼結性を示すことがわかった。
【００１７】
本発明で使用する成分（Ａ）は、ゴム質重合体（ａ）の存在下に、（メタ）アクリル酸エステル化合物を含むビニル系単量体（ｂ）を重合して得られるゴム強化ビニル系樹脂からなり、さらに、ビニル系単量体（ｂ）の（共）重合体を含有してもよい。後者の（共）重合体は、ゴム質重合体（ａ）の非存在下に、ビニル系単量体（ｂ）を重合して得られるものである。
【００１８】
上記ゴム質重合体（ａ）は、特に限定されないが、ポリブタジエン、ブタジエン・スチレンランダム共重合体、ブタジエン・スチレンブロック共重合体、ブタジエン・アクリロニトリル共重合体などのジエン系ゴム及びその水素添加物、エチレン・プロピレン共重合体、エチレン・プロピレン・非共役ジエン共重合体、エチレン・１−ブテン共重合体、エチレン・１−ブテン・非共役ジエン共重合体などのエチレン−α−オレフィン系共重合ゴム、アクリル系ゴム、シリコーン系ゴム、シリコーン・アクリル系複合ゴムなどの非ジエン系ゴムが挙げられ、これらは１種単独で、または２種以上を組み合わせて用いることができる。
【００１９】
ビニル系単量体（ｂ）は、（メタ）アクリル酸エステル化合物を必須成分として含有し、所望によりこれらの化合物と共重合可能な他のビニル系単量体成分を含有してもよい。
かかる共重合可能な他のビニル系単量体としては、芳香族ビニル化合物、シアン化ビニル化合物、上記（メタ）アクリル酸エステル化合物以外の（メタ）アクリル酸エステル化合物、マレイミド化合物の他、酸無水物基、ヒドロキシル基、アミノ基、エポキシ基、カルボキシル基、オキサゾリン基等の官能基を含有するビニル系化合物が挙げられる。
【００２０】
（メタ）アクリル酸エステル化合物としては、それ単独で重合体にしたとき、その重合体のガラス転移温度（示差走査熱量計（ＤＳＣ）で測定）が５０℃以上であるものが好ましく、かかるガラス転移温度を有する（メタ）アクリル酸アルキルエステルであることがより好ましい。（メタ）アクリル酸アルキルエステルのアルキル基の炭素数は１〜１０が好ましく、より好ましくは１〜６、さらにより好ましくは１〜４である。メタクリル酸エステルとアクリル酸エステルの中では、メタクリル酸エステルの方が好ましい。これらの例としては、メタクリル酸メチル、メタクリル酸エチル、メタクリル酸シクロヘキシル、メタクリル酸ヒドロキシエチル、メタクリル酸ヒドロキシプロピル、メタクリル酸ｔ−ブチルシクロヘキシル、メタクリル酸ブチル、メタクリル酸ヘキシル、ヒドロキシル基を有するノルボルネン化合物の（メタ）アクリル酸エステルなどが挙げられる。これらの化合物は、１種単独でまたは２種以上を組み合わせて用いることができる。これらのうち、メタクリル酸メチル、メタクリル酸エチルが好ましく、さらに好ましくはメタクリル酸メチルである。
【００２１】
上記（メタ）アクリル酸エステルと共重合可能な他のビニル系単量体の好ましい具体例としては、芳香族ビニル化合物及びシアン化ビニル化合物が挙げられ、芳香族ビニル化合物又は芳香族ビニル化合物とシアン化ビニル化合物の組み合わせが好ましい。
芳香族ビニル化合物としては、スチレン、α―メチルスチレン、ヒドロキシスチレン等が挙げられる。これらの化合物は、１種単独でまたは２種以上を組み合わせて用いることができる。また、これらのうち、スチレン及びα―メチルスチレンが好ましい。
シアン化ビニル化合物としては、アクリロニトリル、メタクリロニトリル等が挙げられる。これらの化合物は、１種単独でまたは２種以上を組み合わせて用いることができる。これらのうち、アクリロニトリルが好ましい。
【００２２】
また、透明性が高くレーザー焼結性に優れたゴム強化ビニル系樹脂（Ａ）を得るためには、ゴム質重合体（ａ）の屈折率と、ビニル系単量体（ｂ）の（共）重合体部分の屈折率との差が好ましくは０．０５以下、さらに好ましくは０．０２以下となるように、ビニル系単量体（ｂ）の組成を適宜選択することが好ましい。なお、ビニル系単量体（ｂ）のみからなるマトリックス樹脂の屈折率は、理論式から計算または予めその組成からなる単量体混合物を重合して得た樹脂の屈折率を測定することにより知ることができる。かかる条件を満たすゴム質重合体（ａ）とビニル系単量体（ｂ）の組合せを選択することにより、所望の透明性を備えた組成物を得ることが可能となる。
【００２３】
（メタ）アクリル酸エステル化合物と他のビニル系単量体との使用割合に特に制限はなく、適宜選択することができるが、他のビニル系単量体に対する（メタ）アクリル酸エステル化合物の質量比率（（メタ）アクリル酸エステル化合物／他のビニル系単量体）で表して、通常５０〜９８／５０〜２（質量％）であり、好ましくは５５〜９５／４５〜５（質量％）であり、より好ましくは６０〜９０／４０〜１０（質量％）である。この質量比率が上記範囲にあると、レーザー焼結性に優れ、好ましい。
【００２４】
上記ゴム質重合体（ａ）の使用量は、成分（ａ）及び成分（ｂ）の合計１００質量％に対して、通常１〜４０質量％、好ましくは３〜３５質量％、より好ましくは５〜３５質量％である。成分（ａ）の使用量が１質量％未満では、造形物の耐衝撃性が十分でなく、一方、４０質量％を超えると、溶融粘度の低下が十分でなくなる可能性がある。
【００２５】
上記成分（Ａ）のグラフト率は、通常１０〜２００％、好ましくは２０〜１２０％、さらに好ましくは３０〜９０％である。グラフト率が１０％未満では、耐衝撃強度が十分でなく、一方、２００％を超えると、溶融粘度の低下が十分でなくなる可能性がある。グラフト率は、重合開始剤の種類、量、重合温度、さらには単量体の量などによって容易に調整することができる。
【００２６】
このグラフト率（質量％）は、次式（１）により求められる。
【００２７】
グラフト率（質量％）＝｛（Ｔ−Ｓ）／Ｓ｝×１００・・・（１）
【００２８】
上記式（１）中、Ｔは成分（Ａ）１ｇをアセトン（アクリル系ゴムの場合、アセトニトリル）２０ｍｌに投入し、振とう機により２時間振とうした後、遠心分離機（回転数；２３，０００ｒｐｍ）で６０分遠心分離し、不溶分と可溶分とを分離して得られる不溶分の質量（ｇ）であり、Ｓは該成分（Ａ）１ｇに含まれる成分（ａ）の質量（ｇ）である。
【００２９】
また、上記成分（Ａ）のアセトン（アクリル系ゴムの場合、アセトニトリル）可溶分の極限粘度［η］（３０℃、メチルエチルケトン中で測定）は、０．１〜１．５ｄｌ／ｇ、好ましくは０．１５〜１．０ｄｌ／ｇ、さらに好ましくは０．２〜０．８ｌ／ｇである。極限粘度［η］が０．１ｄｌ／ｇ未満であると、造形物の耐衝撃強度が十分でなく、一方、１．５ｄｌ／ｇを超えると、溶融粘度の低下が十分でなく、溶融時の流動性が十分でなくなる可能性がある。上記極限粘度［η］は、重合開始剤、連鎖移動剤、乳化剤、溶剤などの種類や量、さらには重合時間、重合温度などを変えることにより、制御することができる。
【００３０】
前記極限粘度［η］の測定は下記方法で行った。まず、該（共）重合体をメチルエチルケトンに溶解させ、濃度の異なるものを５点作った。ウベローデ粘度管を用い、３０℃で各濃度の還元粘度を測定した結果から、極限粘度［η］を求めた。単位はｄｌ／ｇである。
【００３１】
成分（Ａ）は、成分（ａ）の存在下に、上記成分（ｂ）を乳化重合、懸濁重合、溶液重合、塊状重合などでラジカルグラフト重合を行い、製造することができる。このうち好ましくは乳化重合、懸濁重合、溶液重合である。なお、上記ラジカルグラフト重合には、通常使用されている重合溶媒（溶液重合の場合）、重合開始剤、連鎖移動剤、乳化剤（乳化重合の場合）、懸濁剤（懸濁重合の場合）などを用いることができる。また、成分（Ａ）を製造するのに用いる単量体成分は、ゴム質重合体全量の存在下に、単量体成分を一括添加して重合してもよく、または分割もしくは連続添加して重合してもよい。また、これらを組み合わせた方法で、重合してもよい。さらに、ゴム質重合体の全量または一部を、重合途中で添加して重合してもよい。
【００３２】
溶液重合法で用いられる溶剤は、通常のラジカル重合で使用される不活性重合溶剤であり、例えばエチルベンゼン、トルエンなどの芳香族炭化水素、メチルエチルケトン、アセトンなどのケトン類、ジクロロメチレン、四塩化炭素などのハロゲン化炭化水素などの有機溶剤が用いられる。溶剤の使用量は、上記成分（ａ）及び成分（ｂ）の合計量１００質量部に対し、通常２０〜２００質量部、好ましくは５０〜１５０質量部である。
【００３３】
上記重合開始剤は、重合法に合った一般的な開始剤が用いられる。溶液重合の重合開始剤としては、例えばケトンパーオキサイド、ジアルキルパーオキサイド、ジアシルパーオキサイド、パーオキシエステル、ハイドロパーオキサイド、ｔ−ブチルパーオキシイソプロピルカーボネートなどの有機過酸化物等を用いることができる。また、重合開始剤は、重合系に、一括または連続的に添加することができる。重合開始剤の使用量は、単量体成分に対し、通常０．０５〜２質量％、好ましくは０．２〜０．８質量％である。
【００３４】
また、乳化重合の重合開始剤としては、例えば、クメンハイドロパーオキサイド、ジイソプロピルベンゼンハイドロパーオキサイド、パラメンタンハイドロパーオキサイドなどで代表される有機ハイドロパーオキサイド類と含糖ピロリン酸処方、スルホキシレート処方などで代表される還元剤との組み合わせによるレドックス系、または過硫酸塩、アゾビスイソブチロニトリル、ベンゾイルパーオキサイドなどの過酸化物等を用いることができる。このうち、好ましくは、クメンハイドロパーオキサイド、ジイソプロピルベンゼンハイドロパーオキサイド、パラメンタンハイドロパーオキサイドなどで代表される有機ハイドロパーオキサイド類と含糖ピロリン酸処方、スルホキシレート処方などで代表される還元剤との組み合わせによるレドックス系がよい。また、開始剤は油溶性でも水溶性でもよく、さらには油溶性と水溶性を組み合わせて用いてもよい。組み合わせる場合の水溶性開始剤の添加比率は、通常全添加量の５０質量％以下、好ましくは２５質量％以下である。さらに、重合開始剤は、重合系に一括または連続的に添加することができる。重合開始剤の使用量は、単量体成分に対し、通常０．１〜１．５質量％、好ましくは０．２〜０．７質量％である。
【００３５】
また、連鎖移動剤としては、例えばオクチルメルカプタン、ｎ−ドデシルメルカプタン、ｔ−ドデシルメルカプタン、ｎ−ヘキサデシルメルカプタン、ｎ−テトラデシルメルカプタン、ｔ−テトラデシルメルカプタンなどのメルカプタン類、テトラエチルチウラムスルフィド、四塩化炭素、臭化エチレンおよびペンタフェニルエタンなどの炭化水素類、またはアクロレイン、メタクロレイン、アリルアルコール、２−エチルヘキシルチオグリコレート、α−メチルスチレンのダイマーなどが挙げられる。これらの連鎖移動剤は、１種単独でまたは２種以上を組み合わせて使用することができる。連鎖移動剤の使用方法は、一括添加、分割添加、または連続添加のいずれの方法でも差し支えない。連鎖移動剤の使用量は、単量体成分に対し、通常０〜５質量％である。
【００３６】
乳化剤としては、アニオン性界面活性剤、ノニオン性界面活性剤、両性界面活性剤が挙げられる。このうち、アニオン性界面活性剤としては、例えば高級アルコールの硫酸エステル、アルキルベンゼンスルホン酸塩、脂肪酸スルホン酸塩、リン酸系塩、脂肪酸塩などが挙げられる。また、ノニオン性界面活性剤としては、通常のポリエチレングリコールのアルキルエステル型、アルキルエーテル型、アルキルフェニルエーテル型などが用いられる。さらに、両性界面活性剤としては、アニオン部分としてカルボン酸塩、硫酸エステル塩、スルホン酸塩、リン酸エステル塩を、カチオン部分としてアミン塩、第４級アンモニウム塩などを持つものが挙げられる。乳化剤の使用量は、単量体成分に対し、通常０．３〜５質量％である。なお、グラフト重合の際の重合温度は、通常１０〜１６０℃、好ましくは３０〜１２０℃である。
【００３７】
ゴム質重合体（ａ）の存在下、ビニル系単量体（ｂ）を重合して得られるゴム強化ビニル系樹脂組成物には、通常ビニル系単量体成分がゴム質重合体にグラフトした共重合体と、ビニル系単量体成分がゴム質重合体にグラフトしていない未グラフト成分（すなわち、ビニル系単量体成分同士の単独及び共重合体）が含まれる。
本発明で使用する成分（Ａ）は、上述のように、ゴム質重合体（ａ）の非存在下に、ビニル系単量体（ｂ）を重合して得られる（共）重合体を含有してもよい。この（共）重合体の重合は、ゴム質重合体（ａ）の非存在下で行う以外、上記と同様の方法で行うことができる。この（共）重合体を構成するビニル系単量体（ｂ）としては、上記と同様に、芳香族ビニル化合物、シアン化ビニル化合物、（メタ）アクリル酸エステル化合物、マレイミド化合物の他、酸無水物基、ヒドロキシル基、アミノ基、エポキシ基、カルボキシル基、オキサゾリン基等の官能基を含有するビニル系化合物が挙げられ、これらの好ましい化合物も上記と同様である。該（共）重合体の好ましい例としては、芳香族ビニル化合物とシアン化ビニル化合物の共重合体、芳香族ビニル化合物と（メタ）アクリル酸エステル化合物との共重合体、及び、芳香族ビニル化合物とシアン化ビニル化合物と（メタ）アクリル酸エステル化合物との共重合体が挙げられる。
【００３８】
該（共）重合体の極限粘度［η］（３０℃、メチルエチルケトン中で測定）は、通常０．１〜１．５ｄｌ／ｇ、好ましくは０．１５〜１．０ｄｌ／ｇ、さらに好ましくは０．２〜０．８ｄｌ／ｇである。極限粘度［η］が０．１ｄｌ／ｇ未満であると、造形物の耐衝撃強度が十分でなく、一方、１．５ｄｌ／ｇを超えると、溶融粘度の低下が十分でなく、溶融時の流動性が十分でなくなる可能性がある。上記極限粘度［η］は、重合開始剤、連鎖移動剤、乳化剤、溶剤などの種類や量、さらには重合時間、重合温度などを変えることにより、容易に制御することができる。該極限粘度［η］の測定方法は、前述と同様である。
【００３９】
レーザー焼結性粉体の製造方法、物性及び造形方法
本発明のレーザー焼結性粉体は、上記成分（Ａ）を溶融混練して均一な熱可塑性樹脂組成物を得た後、該組成物を粉砕し、得られた粉体を分級することにより製造することができる。粉砕方法は特に限定されるものではないが、例えば、凍結粉砕法が挙げられる。分級方法も特に限定されるものではないが、例えば、所定の篩を用いて行うことができる。
【００４０】
本発明のレーザー焼結性粉体は、本発明の効果を損なわない範囲で、目的、用途等に応じて、添加剤を混合して使用してもよい。かかる添加剤としては、流動剤、充填剤、熱安定剤、酸化防止剤、紫外線吸収剤、老化防止剤、帯電防止剤、可塑剤、滑剤、難燃剤、抗菌剤、蛍光増白剤、蛍光染料、その他の着色剤、光拡散剤、結晶核剤、流動改質剤、衝撃改質剤、赤外線吸収剤、フォトクロミック剤、光触媒系防汚剤、重合開始剤等が挙げられる。これらは、単独でまたは２種以上を組み合わせて使用できる。
これらの添加剤の添加方法は、添加剤の種類によって異なり、特に限定されるものではない。例えば、成分（Ａ）を溶融混練する際に該添加剤を配合して本発明の熱可塑性樹脂組成物中に均一に含有せしめてもよく、または、本発明のレーザー焼結性粉体に該添加剤を添加して該粉体の表面に付着させたり若しくは該粉体と均一に混合させてもよい。
【００４１】
上記流動剤としては、例えば、水和シリカ、無定形アルミナ、ガラス状シリカ、ガラス状燐酸塩、ガラス状硼酸塩、ガラス状酸化物、チタニア、タルク、雲母、ヒュームドシリカ、カオリン、アタパルジャイト、珪酸カルシウム、アルミナ、珪酸マグネシウム等の無機粉末物質が挙げられる。これらの流動剤は、上記成分（Ａ）を溶融混練して予め製造しておいた本発明のレーザー焼結性粉体に添加して混合することが好ましい。これらは、単独でまたは２種以上を組み合わせて使用できる。上記流動剤の含有量は、上記成分（Ａ）を１００質量部とした場合に、通常、０．０２〜５質量部である。上記流動剤の粒径は通常１００μｍ以下、好ましくは６０μｍ以下である。
【００４２】
上記充填剤としては、例えば、タルク、マイカ、クレー、ワラストナイト、炭酸カルシウム、ガラス繊維、ガラスビーズ、ガラスバルーン、ミルドファイバー、ガラスフレーク、炭素繊維、炭素フレーク、カーボンビーズ、カーボンミルドファイバー、金属フレーク、金属繊維、金属コートガラス繊維、金属コート炭素繊維、金属コートガラスフレーク、シリカ、セラミック粒子、セラミック繊維、アラミド粒子、アラミド繊維、ポリアリレート繊維、グラファイト、導電性カーボンブラック、各種ウィスカー等が挙げられる。これらは、単独でまたは２種以上を組み合わせて使用できる。上記充填剤の含有量は、上記成分（Ａ）を１００質量部とした場合に、通常、０．１〜５質量部である。
【００４３】
上記熱安定剤としては、例えば、ホスファイト類、ヒンダードフェノール類、チオエーテル類等が挙げられる。これらは、単独でまたは２種以上を組み合わせて使用できる。上記熱安定剤の含有量は、上記成分（Ａ）を１００質量部とした場合に、通常、０．０１〜２質量部である。
【００４４】
上記酸化防止剤としては、例えば、ヒンダードアミン類、ハイドロキノン類、ヒンダードフェノール類、硫黄含有化合物等が挙げられる。これらは、単独でまたは２種以上を組み合わせて使用できる。上記酸化防止剤の含有量は、上記成分（Ａ）を１００質量部とした場合に、通常、０．０１〜２質量部である。
【００４５】
上記紫外線吸収剤としては、例えば、ベンゾフェノン類、ベンゾトリアゾール類、サリチル酸エステル類、金属錯塩類等が挙げられる。これらは、単独でまたは２種以上を組み合わせて使用できる。また、これらは、ヒンダードアミン類と併用すると好ましい場合がある。上記紫外線吸収剤の含有量は、上記成分（Ａ）を１００質量部とした場合に、通常、０．０５〜２質量部である。
【００４６】
上記老化防止剤の含有量は、上記成分（Ａ）を１００質量部とした場合に、通常、０．０１〜２質量部である。
【００４７】
上記帯電防止剤としては、例えば、低分子型帯電防止剤、高分子型帯電防止剤等が挙げられる。また、これらは、イオン伝導型でもよいし、電子伝導型でもよい。
低分子型帯電防止剤としては、例えば、アニオン系帯電防止剤；カチオン系帯電防止剤；非イオン系帯電防止剤；両性系帯電防止剤；錯化合物；アルコキシシラン、アルコキシチタン、アルコキシジルコニウム等の金属アルコキシド及びその誘導体；コーテッドシリカ、リン酸塩、リン酸エステル等が挙げられる。これらは、単独でまたは２種以上を組み合わせて使用できる。
また、高分子型帯電防止剤としては、例えば、分子内にスルホン酸金属塩を有するビニル共重合体、アルキルスルホン酸金属塩、アルキルベンゼンスルホン酸金属塩、ベタイン等が挙げられる。更に、高分子型帯電防止剤として、ポリアミドエラストマー、ポリエステルエラストマー等を用いることもできる。これらは、単独でまたは２種以上を組み合わせて使用できる。
上記帯電防止剤の含有量は、上記成分（Ａ）を１００質量部とした場合に、通常、０．１〜５質量部である。
【００４８】
上記可塑剤の含有量は、上記成分（Ａ）を１００質量部とした場合に、通常、０．５〜５質量部である。
【００４９】
上記滑剤としては、例えば、脂肪酸エステル、炭化水素樹脂、パラフィン、高級脂肪酸、オキシ脂肪酸、脂肪酸アミド、アルキレンビス脂肪酸アミド、脂肪族ケトン、脂肪酸低級アルコールエステル、脂肪酸多価アルコールエステル、脂肪酸ポリグリコールエステル、脂肪族アルコール、多価アルコール、ポリグリコール、ポリグリセロール、金属石鹸、シリコーン、変性シリコーン等が挙げられる。これらは、単独でまたは２種以上を組み合わせて使用できる。上記滑剤の含有量は、上記成分（Ａ）を１００質量部とした場合に、通常、０．５〜５質量部である。
【００５０】
上記難燃剤としては、例えば、有機系難燃剤、無機系難燃剤、反応系難燃剤等が挙げられる。これらは、単独でまたは２種以上を組み合わせて使用できる。上記難燃剤の含有量は、上記成分（Ａ）を１００質量部とした場合に、通常、０．５〜３０質量部である。
尚、本発明の組成物に難燃剤を含有させる場合には、難燃助剤を用いることが好ましい。この難燃助剤としては、三酸化二アンチモン、四酸化二アンチモン、五酸化二アンチモン、アンチモン酸ナトリウム、酒石酸アンチモン等のアンチモン化合物や、ホウ酸亜鉛、メタホウ酸バリウム、水和アルミナ、酸化ジルコニウム、ポリリン酸アンモニウム、酸化スズ、酸化鉄等が挙げられる。これらは、単独でまたは２種以上を組み合わせて使用できる。
【００５１】
上記抗菌剤の含有量は、上記成分（Ａ）を１００質量部とした場合に、通常、０．１〜５質量部である。
【００５２】
上記着色剤としては、例えば、無機顔料、有機顔料、染料が挙げられる。これらは、単独でまたは２種以上を組み合わせて使用できる。上記着色剤の含有量は、上記成分（Ａ）を１００質量部とした場合に、通常、１０質量部以下、好ましくは０．０００５〜５質量部、より好ましくは０．００１〜２質量部である。
【００５３】
上記光拡散剤としては、例えば、アクリル架橋粒子、シリコーン架橋粒子、極薄ガラスフレーク、炭酸カルシウム粒子等が挙げられる。
上記衝撃改質剤としては、グラフトゴム等が挙げられる。
上記光触媒系防汚剤としては、微粒子酸化チタン、微粒子酸化亜鉛等が挙げられる。
【００５４】
本発明のレーザー焼結性粉体は、上記添加剤自体を除き、５０％粒子径が１０〜２００μｍであることが必要であり、２５〜１７５μｍであることが好ましく、２５〜１２５μｍであることがより好ましく、３０〜７５μｍであることがさらにより好ましい。５０％粒子径が１０μｍ未満の場合、パートベッド上での粉体の流動性が十分でなくなる可能性がある。５０％粒子径が２００μｍを超える場合、造形物の寸法精度が十分でなく、また、造形物表面に大きな凹凸が生じる可能性がある。上記所定の粒子径範囲を満たす粉体は、例えば、２００メッシュ篩を用いて２００メッシュパス品を取得したり、上記粉砕の運転条件を変更することにより得ることができる。
【００５５】
本発明のレーザー焼結性粉体は、良好なレーザー焼結性を備えるために、所定のレーザー光の吸光度を有することが好ましい。本発明のレーザー焼結性粉体を厚さ１００μｍの試験片とした時の波長１０．６μｍのレーザー光の吸光度は、通常０．５〜２であり、好ましくは０．５〜１．８、より好ましくは０．５〜１．５である。該吸光度が上記範囲内にあると、レーザー焼結性粉体の溶融が十分となり、密な成形品が得られ好ましい。
【００５６】
本発明によれば、かかるレーザー焼結性粉体は、５０％粒子径が１０〜２００μｍのレーザー焼結性粉体にした場合、エネルギーが通常５×１０６Ｊ／ｍ３以上、好ましくは１×１０７Ｊ／ｍ３以上、より好ましくは１×１０７〜１×１０１０Ｊ／ｍ３、特に好ましくは７×１０７〜１×１０１０Ｊ／ｍ３のレーザー光を照射することによりレーザー焼結して造形品を得ることができることがわかった。レーザー光のエネルギーが５×１０６Ｊ／ｍ３未満の場合、レーザー焼結性粉体の溶融及び固化が十分に起こらないため、造形品の密度が上がらず、成形品の外観も悪くなる。
上記レーザー照射によるエネルギーは、１回のレーザー照射により与えてもよいし、複数回のレーザー照射により与えてもよいが、複数回のレーザー照射によりエネルギーを与える方が好ましい。複数回のレーザー照射によりエネルギーを与えると、密度が高く、外観に優れた造形品が得られ好ましい。レーザー照射の回数は、レーザー光の走査行程数（ｎ）を２行程以上にしたり、レーザー走査間隔（Ｄｙ）のレーザースポット径（Ｒ）に対する比（Ｒ／Ｄｙ）を１より大きくすることにより調整することができる。
【００５７】
なお、レーザー照射によるエネルギー（Ｊ／ｍ３）は、下記式（２）により求めることができる。
【００５８】
【数１】
2011099023.tif 000002
式（２）中、ｎは走査行程数、Ｒはスポット径(mm)、Ｄｙはレーザー走査間隔(mm)である。
【００５９】
レーザー出力は、通常０．０１〜１０００Ｗ、好ましくは０．１〜２００Ｗ、より好ましくは０．５〜１２０Ｗである。
レーザーのスポット径は、通常０．００１〜５ｍｍ、好ましくは０．０１〜２ｍｍ、より好ましくは０．１〜１ｍｍである。
レーザー走査速度は、通常０．０１〜１０００ｍ／ｓ、好ましくは０．１〜１００ｍ／ｓ、より好ましくは０．５〜２０ｍ／ｓである。
【００６０】
本発明のレーザー焼結性粉体を用いてレーザー焼結することにより、通常、密度０．７  〜１．２ｇ／ｃｍ３の造形品を得ることができる。したがって、本発明において「レーザー焼結性」とは、樹脂粉体がレーザー焼結により上記範囲の密度の造形品を与える性質を意味する。該造形品の密度は、好ましくは０．７５〜１．２ｇ／ｃｍ３、より好ましくは０．８〜１．２ｇ／ｃｍ３、特に好ましくは０．８５〜１．２ｇ／ｃｍ３である。造形品の密度が０．７ｇ／ｃｍ３未満の場合、外観及び耐衝撃性が劣り、実用に適さない。
【００６１】
本発明のレーザー焼結性粉体は、通常のＳＬＳ法に従って使用して、造形物を得ることができる。例えば、該粉体の薄層を形成するとともに該薄層を軟化点よりも僅かに低い温度に維持しつつ、３次元造形物のＣＡＤ等のデータを変換して得られたスライスデータに基づいてレーザー光線を該薄層に照射して該薄層の粉体を選択的に溶融接着させて焼結した後、該薄層の上に該粉体の別の薄層を積層して該薄層にレーザー光線を照射して該薄層の粉体を選択的に焼結させる前記と同様の工程を繰り返すことにより、溶融接着された粉体からなる造形物が得られる。
【００６２】
このようなＳＬＳ法による造形は、公知のＳＬＳ法造形装置によって実施することができる。このような造形装置は、一般に、レーザー焼結性粉体の薄層が敷設される作業台（パートベッド）と、該作業台を昇降させる昇降手段と、該作業台にレーザー焼結性粉体を供給してその薄層を形成するローラーなどの粉体供給手段と、該薄層を選択的に加熱して焼結するレーザー光線供給手段と、焼結した薄層を冷却する冷却手段とを備えてなる。このような造形装置では、作業台に敷設された薄層をレーザー光線で選択的に加熱して焼結した後、作業台を僅かに降下させ、焼結した薄層の上に別の薄層を敷設して該薄層をレーザー光線で選択的に加熱して焼結させる工程を繰り返すとともに、焼結した薄層の一層または複数層を適宜冷却することにより造形物を形成することができる。このような造形装置としては、例えば、特開２００３−３０５７７７号公報、特開２００５−２３８４８８号公報、特開２００７−２１７４７号公報、特開２００７−３０３０３号公報などに記載の装置が挙げられる。
【実施例】
【００６３】
以下、本発明を実施例により更に詳細に説明するが、本発明は、下記の実施例に限定されるものではない。
【００６４】
＜評価方法＞
（１）５０％粒子径
島津製作所製レーザー回折式粒度分布測定装置「ＳＡＬＤ−２１００（商品名）」を用いて測定を行った。なお、粉体全体の体積を１００％として累積カーブを求めたとき、その累積カーブが５０％となる点の粒子径を５０％粒子径とした。
【００６５】
（２）密度
ＳＬＳ造形装置（３Ｄ systems社製）を用い、寸法８０ｍｍ×１０ｍｍ×４ｍｍの試験片を造形した。  得られた試験片を用い、ＩＳＯ１１８３に準じて測定した。
なお、使用したＳＬＳ造形装置は、図１に概略的に示すように、粉体をＤｚの高さで均一に供給した後、スポット径Ｒのレーザー光Ｌを所定の走査速度でＸ軸方向（主走査方向）に少なくとも１行程走査させた後、Ｙ軸方向（副走査方向）にピッチＤｙだけ移動した位置で上記と同様にレーザー光ＬをＸ軸方向（主走査方向）に走査させ、この工程を繰り返すことにより、図形Ａの全面にレーザー光を照射して、造形物の１層を形成するものである。そして、該１層をＺ軸方向に樹脂粉体の積層厚さＤｚだけ下降させた後、この層の上に別の層を上記と同様の方法で積層し、この工程を繰り返すことにより、所望の造形物が得られる。ここにおいて、ＳＬＳ造形装置は、下記のＳＬＳ造形条件で使用した。
・ＳＬＳ造形条件
レーザーのスポット径（Ｒ）：０．４５ｍｍ
レーザー走査速度：１０ｍ／ｓ
レーザー走査間隔（Ｄｙ）：表１に記載のとおり
積層厚さ（Ｄｚ）：０．１３ｍｍ
レーザー出力：表１に記載のとおり
レーザー照射強度：表１に記載のとおり
パートベッド温度：１１０℃
フィードベッド温度： ９０℃
なお、レーザー走査間隔（Ｄｙ）は通常スポット径（Ｒ）以下に設定されるので、図形ＡにはＲ／Ｄｙ回のレーザー照射が行われる。また、走査行程数（ｎ）は、レーザー光ＬをＸ軸方向（主走査方向）に走査させる行程数であり、図形Ａにはｎ回のレーザー照射が行われる。したがって、図形Ａには、平均的にｎ（Ｒ／Ｄｙ）回のレーザー照射が行われる。
【００６６】
（３）成形品外観
上記（２）と同様にして得られた試験片を用いて、下記評価基準に従い評価した。
評価基準：
○：表面の凸凹が滑らかな密な成形品が得られた。
△：表面の凸凹が一部滑らかでなく粗密な部分がある成形品が得られた。
×：表面が凸凹しており、粗密な成形品が得られた。
（４）透明性（吸光度）
レーザー焼結性粉体をプレスして、厚さ１００μｍの吸光度測定用試験片を得た。その後、日本分光（株）製のＦＴ−ＩＲ測定装置ＦＴ−４６０ｐｌｕｓ（商品名）を用いて、波長１０．６μｍ（９４３ｃｍ−１）の吸光度を測定した。
【００６７】
実施例１〜８（透明ＡＢＳ樹脂の調製）
（１）グラフト体（Ａ−１）の調製
攪拌機を備えた内容積７リットルのガラス製フラスコに、イオン交換水１００部、ドデシルベンゼンスルホン酸ナトリウム１．５部、ｔ−ドデシルメルカプタン０．１部、重量平均粒子径０．２６μｍ、ゲル分率９０％のポリブタジエン３０部（固形分換算）、スチレン４部、アクリロニトリル１．２５部及びメタクリル酸メチル１２．２５部を入れ、攪拌しながら昇温した。温度が４５℃に達した時点でエチレンジアミン４酢酸ナトリウム０．１部、硫酸第１鉄０．００３部、ホルムアルデヒドナトリウムスルホキシラート２水和物０．２部及びイオン交換水１５部よりなる活性剤水溶液、並びにジイソプロピルベンゼンヒドロパーオキサイド０．１部を添加し、１時間反応を続けた。
その後、イオン交換水５０部、ドデシルベンゼンスルホン酸ナトリウム１部、ｔ−ドデシルメルカプタン０．１部、ジイソプロピルヒドロパーオキサイド０．２部、スチレン１２部、アクリロニトリル３．７５部及びメタクリル酸メチル３６．７５部からなる重合成分を３時間に渡って連続的に添加し、重合を続けた。添加終了後、更に攪拌を１時間行い、２，２−メチレン−ビス−（４−エチレン−６−ｔ−ブチルフェノール）０．２部を添加し反応性生物をフラスコより取り出した。反応性生物のラテックスを塩化カルシウム２部で凝固し、反応生成物を良く水洗した後、７５℃で２４時間乾燥し、白色粉末樹脂を得た。重合転化率は９８．５％、ポリブタジエンの含有量は３０．５％であった。グラフト率は４０％、極限粘度は０．３ｄｌ／ｇであった。重合前のポリブタジエンの屈折率は１．５１６、アセトン可溶分の屈折率は１．５１７であった。
【００６８】
（２）共重合体（Ａ−２）
溶液重合法で製造された結合メタクリル酸メチル含量７２質量％、結合スチレン含量２１質量％、結合アクリロニトリル含量７質量％、極限粘度〔η〕０．５ｄｌ／ｇ、屈折率が１．５１７のメタクリル酸メチル系共重合体樹脂のペレットを用いた。
【００６９】
（３）（メタ）アクリル酸エステル含有ゴム強化スチレン系樹脂（Ａ）の調製
成分（Ａ−１）６０部及び成分（Ａ−２）４０部をヘンシェルミキサーで３分間混合し、混合物を得た。その後、シリンダー設定温度２００℃の４０ｍｍφ押出機を用いて、該混合物を溶融混練りして（メタ）アクリル酸エステル含有ゴム強化スチレン系樹脂（Ａ）のペレットを得た。
得られたペレットを十分に乾燥した後、東邦冷熱社製ＣＭ−１１型凍結粉砕機を用いて凍結粉砕を行い、粉体を得た。その後、この粉体を篩を用いて分級してレーザー焼結性粉体とした。
得られた粉体を上記評価に供した。結果を表１に示す。
【００７０】
比較例１〜３（一般ＡＢＳ樹脂の調製）
（１）グラフト体（Ｂ−１）の調製
攪拌機を備えた重合器に、水２８０部および重量平均粒子径０．２６μｍ、ゲル分率９０％のポリブタジエンラテックス６０部（固形分換算）、ナトリウムホルムアルデヒドスルホキシレート０．３部、硫酸第一鉄０．００２５部、エチレンジアミン四酢酸二ナトリウム０．０１部を仕込み、脱酸素後、窒素気流中で撹拌しながら６０℃に加熱した後、アクリロニトリル１０部、スチレン３０部、ｔ−ドデシルメルカプタン０．２部、クメンハイドロパーオキサイド０．３部からなる単量体混合物を６０℃で５時間かけて連続的に滴下した。滴下終了後、重合温度を６５℃にし、１時間撹拌続けた後、重合を終了させ、グラフト共重合体のラテックスを得た。重合転化率は９８％であった。その後、得られたラテックスに、２，２′−メチレン−ビス（４−エチレン−６−ｔ−ブチルフェノール）０．２部を添加し、塩化カルシウムを添加して凝固し、洗浄、濾過および乾燥工程を経てパウダー状の樹脂組成物を得た。得られた樹脂組成物のグラフト率は４０％、アセトン可溶分の極限粘度［η］は０．３８ｄｌ／ｇであった。
【００７１】
（２）共重合体（Ｂ−２）の調製
撹拌機付き重合容器に、水２５０部およびパルミチン酸ナトリウム１．０部を投入し、脱酸素後、窒素気流中で撹拌しながら７０℃まで加熱した。さらにナトリウムホルムアルデヒドスルホキシレート０．４部、硫酸第一鉄０．００２５部、エチレンジアミン四酢酸二ナトリウム０．０１部を仕込み後、α−メチルスチレン７０部、アクリロニトリル２５部、スチレン５部、ｔ−ドデシルメルカプタン０．５部、クメンハイドロパーオキサイド０．２部からなる単量体混合物を、重合温度７０℃で連続的に７時間かけて滴下した。滴下終了後、重合温度を７５℃にし、１時間撹拌を続けて重合を終了させ、共重合体のラテックスを得た。重合転化率は９９％であった。その後、得られたラテックスを塩化カルシウムを添加して凝固し、洗浄、濾過および乾燥工程を経てパウダー状の共重合体を得た。得られた共重合体のアセトン可溶分の極限粘度［η］は０．４０ｄｌ／ｇであった。
【００７２】
（３）（メタ）アクリル酸エステル非含有ゴム強化スチレン系樹脂（Ｂ）の調製
成分（Ｂ−１）３０部及び成分（Ｂ−２）７０部をヘンシェルミキサーで３分間混合し、混合物を得た。その後、シリンダー設定温度２００℃の４０ｍｍφ押出機を用いて、該混合物を溶融混練りして（メタ）アクリル酸エステル非含有ゴム強化スチレン系樹脂（Ｂ）のペレットを得た。
得られたペレットを十分に乾燥した後、東邦冷熱社製ＣＭ−１１型凍結粉砕機を用いて凍結粉砕を行い、粉体を得た。その後、この粉体を篩を用いて分級してレーザー焼結性粉体とした。
得られた粉体を上記評価に供した。結果を表１に示す。
【００７３】
【表１】
2011099023.tif 000003
【００７４】
表１に示す結果から、以下のことがわかる。
実施例１〜８に示されるように、本発明の（メタ）アクリル酸エステル含有ゴム強化スチレン系樹脂（Ａ）からなるレーザー焼結用樹脂粉体より得られる造形物は、高い密度及び良好な成形品外観を備えており、エネルギーが５×１０６Ｊ／ｍ３以上のレーザー光を照射するレーザー焼結法で使用するに適したレーザー焼結性粉体であることが示された。
比較例１は、（メタ）アクリル酸エステル非含有ゴム強化スチレン系樹脂（Ｂ）からなるレーザー焼結用樹脂粉体より造形物を得た例であるが、密度が低く、成形品外観も劣っていた。
比較例２は、レーザー焼結用樹脂粉体の粒子径が本願の範囲外の例であるが、密度が低く、成形品外観も劣っていた。
比較例３は、エネルギーが低すぎる例であるが、密度が低く、成形品外観も劣っていた。
【産業上の利用可能性】
【００７５】
本発明のレーザー焼結性粉体は、エネルギーが５×１０６Ｊ／ｍ３以上のレーザー光を照射することにより行われる粉末焼結造形法における原料粉体として有用であり、ＲＰシステムにおける試作品の他、実製品の造形に利用できる。
【符号の説明】
【００７６】
Ａ  図形
Ｌ  レーザー光
Ｒ  レーザー光のスポット径
Ｄｙ  レーザー走査間隔
Ｄｚ  積層厚さ
【図１】
2011099023.tif 000004